(57)【要約】【課題】同時にエッチング処理を行うことができる銅層と、黒化層と、を備えた導電性基板を提供することを目的とする。【解決手段】透明基材と、  前記透明基材の少なくとも一方の面側に形成された銅層と、  前記透明基材の少なくとも一方の面側に形成された窒化銅層とを備えた導電性基板を提供する。【選択図】図１
2015118743.tif 000002
【特許請求の範囲】
【請求項１】
透明基材と、
前記透明基材の少なくとも一方の面側に形成された銅層と、
前記透明基材の少なくとも一方の面側に形成された窒化銅層とを備えた導電性基板。
【請求項２】
前記窒化銅層を成膜する際、
窒化銅層の被成膜表面に入射する窒素分子数（Γ（Ｎ２））と、
窒化銅層の被成膜表面に堆積する銅の原子数（Γ（Ｃｕ））とが、（１）式を満たす、請求項１に記載の導電性基板。
３０≦Γ（Ｎ２）／Γ（Ｃｕ）  ・・・（１）
【請求項３】
前記銅層は厚さが１００ｎｍ以上であり。
前記窒化銅層の厚さが２０ｎｍ以上である請求項１または２いずれか一項に記載の導電性基板。
【請求項４】
前記窒化銅層が、前記銅層の表面に形成された積層構造を有する請求項１乃至３いずれか一項に記載の導電性基板。
【請求項５】
波長４００ｎｍ以上７００ｎｍ以下の光の反射率の平均が４０％以下である請求項１乃至３のいずれか一項に記載の導電性基板。
【請求項６】
メッシュ状の配線を備えた請求項１乃至５のいずれか一項に記載の導電性基板。
【請求項７】
透明基材を準備する透明基材準備工程と、
前記透明基材の少なくとも一方の面側に銅を堆積する成膜手段により銅層を形成する銅層形成工程と、
前記透明基材の少なくとも一方の面側に窒化銅を堆積する成膜手段により窒化銅層を成膜する窒化銅層形成工程と、を有し、
前記銅層形成工程と、前記窒化銅層形成工程と、は減圧雰囲気下において実施する導電性基板の製造方法。
【請求項８】
前記窒化銅層形成工程は、
窒化銅層の被成膜表面に入射する窒素分子数（Γ（Ｎ２））と、
窒化銅層の被成膜表面に堆積する銅の原子数（Γ（Ｃｕ））とが、（１）式を満たすようにして行う、請求項７に記載の導電性基板の製造方法。
３０≦Γ（Ｎ２）／Γ（Ｃｕ）  ・・・（１）
【請求項９】
前記銅を堆積させる成膜手段と、前記窒化銅を堆積させる成膜手段と、がスパッタリング成膜法であることを特徴とする請求項７または８に記載の導電性基板の製造方法。
【請求項１０】
前記銅層は厚さが１００ｎｍ以上であり。
前記窒化銅層は厚さが２０ｎｍ以上である請求項７乃至９のいずれか一項に記載の導電性基板の製造方法。
【請求項１１】
得られる導電性基板の波長４００ｎｍ以上７００ｎｍ以下の光の反射率の平均が４０％以下である請求項７乃至１０のいずれか一項に記載の導電性基板の製造方法。
【請求項１２】
前記銅層と、前記窒化銅層と、をエッチングすることにより、配線を形成するエッチング工程をさらに有し、
得られる導電性基板がメッシュ状の配線を備える請求項７乃至１１のいずれか一項に記載の導電性基板の製造方法。
【発明の詳細な説明】
【技術分野】
【０００１】
本発明は、導電性基板、導電性基板の製造方法に関する。
【背景技術】
【０００２】
特許文献１に開示されているように、高分子フィルム上に透明導電膜としてＩＴＯ（酸化インジウム−スズ）膜を形成したタッチパネル用の透明導電性フィルムが従来から用いられている。
【０００３】
ところで、近年タッチパネルを備えたディスプレイの大画面化が進んでおり、これに対応してタッチパネル用の透明導電性フィルム等の導電性基板についても大面積化が求められている。しかし、ＩＴＯは電気抵抗値が高いため、導電性基板の大面積化に対応できないという問題があった。
【０００４】
このため、例えば特許文献２、３に開示されているようにＩＴＯ膜にかえて銅等の金属箔を用いることが検討されている。しかし、例えば配線層に銅を用いた場合、銅は金属光沢を有しているため、反射によりディスプレイの視認性が低下するという問題がある。
【０００５】
そこで、銅等の金属箔により構成される配線層と共に、黒色の材料により構成される黒化層を形成した導電性基板が検討されている。しかしながら、配線パターンを有する導電性基板とするためには、配線層と黒化層とを形成した後に、配線層と黒化層とをエッチングして所望のパターンを形成する必要があるが、エッチング液に対する反応性が配線層と黒化層とで異なるという問題があった。すなわち、配線層と黒化層とを同時にエッチングしようとすると、いずれかの層が目的の形状にエッチングできないという問題であった。また、配線層のエッチングと黒化層のエッチングとを別の工程で実施する場合、工程数が増加するという問題があった。
【先行技術文献】
【特許文献】
【０００６】
【特許文献１】特開２００３−１５１３５８号公報
【特許文献２】特開２０１１−０１８１９４号公報
【特許文献３】特開２０１３−０６９２６１号公報
【発明の概要】
【発明が解決しようとする課題】
【０００７】
上記従来技術の問題に鑑み、本発明は同時にエッチング処理を行うことができる銅層と、黒化層と、を備えた導電性基板を提供することを目的とする。
【課題を解決するための手段】
【０００８】
上記課題を解決するため本発明は、
透明基材と、
前記透明基材の少なくとも一方の面側に形成された銅層と、
前記透明基材の少なくとも一方の面側に形成された窒化銅層とを備えた導電性基板と、を備えた導電性基板を提供する。
【発明の効果】
【０００９】
本発明によれば、同時にエッチング処理を行うことができる銅層と、黒化層と、を備えた導電性基板を提供することができる。
【図面の簡単な説明】
【００１０】
【図１】本発明の実施形態に係る導電性基板の断面図。
【図２】本発明の実施形態に係る導電性基板の断面図。
【図３】本発明の実施形態に係るメッシュ状の配線を備えた導電性基板の上面図。
【図４】図３のＡ−Ａ´線における断面図。
【図５】本発明の実施形態に係るロール・ツー・ロールスパッタリング装置の説明図。
【図６】実験例に係る導電性基板の反射率と、窒化銅層の成膜条件との関係の説明図。
【発明を実施するための形態】
【００１１】
以下、本発明の導電性基板、および、導電性基板の製造方法の一実施形態について説明する。
（導電性基板）
本実施形態の導電性基板は、透明基材と、
前記透明基材の少なくとも一方の面側に形成された銅層と、
前記透明基材の少なくとも一方の面側に形成された窒化銅層とを備えた構成とすることができる。
【００１２】
なお、本実施形態における導電性基板とは、銅層等をパターニングする前の透明基材の表面に銅層や窒化銅層を有する基板と、銅層等をパターニングして配線の形状にした基板、すなわち、配線基板とを含む。
【００１３】
ここでまず、本実施形態の導電性基板に含まれる各部材について以下に説明する。
【００１４】
透明基材としては特に限定されるものではなく、可視光を透過する絶縁体フィルムや、ガラス基板等を好ましく用いることができる。
【００１５】
可視光を透過する絶縁体フィルムとしては例えば、ポリアミド系フィルム、ポリエチレンテレフタレート系フィルム、ポリエチレンナフタレート系フィルム、シクロオレフィン系フィルム等の樹脂フィルム等を好ましく用いることができる。
【００１６】
透明基材の厚さについては特に限定されず、導電性基板とした場合に要求される強度や光の透過率等に応じて任意に選択することができる。透明基材の厚さとしては例えば２０μｍ以上２００μｍ以下とすることができる。特にタッチパネルの用途に用いる場合４０μｍ以上１２０μｍｍ以下であることが好ましい。
【００１７】
次に銅層について説明する。
【００１８】
銅層についても特に限定されないが、光の透過率を低減させないため、銅層と透明基材との間、または、銅層と窒化銅層との間に接着剤を配置しないことが好ましい。すなわち銅層は、他の部材の上面に直接形成されていることが好ましい。
【００１９】
他の部材の上面に銅層を直接形成するため、スパッタリング法、イオンプレーティング法や蒸着法等の乾式めっき法を用いて銅層を形成することが好ましい。
【００２０】
また銅層をより厚くする場合には、乾式めっき後に湿式めっき法を用いることが好ましい。すなわち、例えば透明基材または窒化銅層上に、乾式めっき法により銅薄膜層を形成し、該銅薄膜層を給電層として、湿式めっき法により銅めっき層を形成することができる。
【００２１】
上述のように乾式めっき法のみ、又は乾式めっき法と湿式めっき法とを組み合わせて銅層を形成することにより透明基材または窒化銅層上に接着剤を介さずに直接銅層を形成できるため好ましい。
【００２２】
銅層の厚さは特に限定されるものではなく、銅層を配線として用いた場合に、該配線に供給する電流の大きさや配線幅等に応じて任意に選択することができる。特に十分に電流を供給できるように銅層は厚さが８０ｎｍ以上であることが好ましく、１００ｎｍ以上とすることがより好ましい。銅層の厚さの上限値は特に限定されないが、銅層が厚くなると、配線を形成するためにエッチングを行う際にエッチングに時間を要するためサイドエッチが生じ、エッチングの途中でレジストが剥離する等の問題を生じ易くなる。このため、銅層の厚さは３０００ｎｍ以下であることが好ましく、１２００ｎｍ以下であることがより好ましい。なお、銅層が上述のように銅薄膜層と、銅めっき層を有する場合には、銅薄膜層の厚さと、銅めっき層の厚さとの合計が上記範囲であることが好ましい。
【００２３】
次に、窒化銅層について説明する。
【００２４】
銅層は金属光沢を有するため、透明基材上に銅層をエッチングした配線を形成したのみでは上述のように銅が光を反射し、例えばタッチパネル用の配線基板として用いた場合、ディスプレイの視認性が低下するという問題があった。そこで、黒化層を設ける方法が検討されてきたが、黒化層がエッチング液に対する反応性を十分に有していない場合があり、銅層と黒化層とを同時に所望の形状にエッチングすることは困難であった。
【００２５】
これに対して、本実施形態の導電性基板において黒化層として機能する窒化銅層は、銅の窒化物であり通常の銅層とエッチング液に対する反応性にほとんど差がなく、エッチング性も良好である。このため、銅層と黒化層である窒化銅層は同時にエッチングすることができる。
【００２６】
窒化銅層の成膜方法は特に限定されるものではなく、任意の方法により成膜することができる。ただし、比較的容易に窒化銅層を成膜できることから、スパッタリング法により成膜することが好ましい。
【００２７】
窒化銅層は、銅のターゲットを用い、チャンバー内に窒素ガスを供給しながらスパッタリング法により成膜することができる。特に、チャンバー内には、窒化銅層に供給する窒素の量を調整できるように、アルゴンガスと窒素ガスとを同時に供給し、窒素分圧を調整することが好ましい。
【００２８】
上述のようにアルゴンガスと、窒素ガスと、をチャンバーに供給しながらスパッタリング法により成膜する際、チャンバー内に供給するアルゴンガスと窒素ガスの比は限定されるものではない。ただし、窒化銅層を成膜する際、窒化銅層の被成膜表面に入射する窒素分子数（Γ（Ｎ２））と、窒化銅層の被成膜表面に堆積する銅の原子数（Γ（Ｃｕ））とが、（１）式を満たすことが好ましい。すなわち、以下の（１）式を充足するように窒素分圧を調整することが好ましい。
【００２９】
３０≦Γ（Ｎ２）／Γ（Ｃｕ）  ・・・（１）
これは、Γ（Ｎ２）／Γ（Ｃｕ）が３０未満では、窒化銅層の黒化が不十分となり、黒化層としての機能を十分に果たせず、導電性基板の反射率を十分に低減できない場合があるためである。このため、上述のように、Γ（Ｎ２）／Γ（Ｃｕ）は３０以上が好ましく、５０以上がより好ましい。
【００３０】
Γ（Ｎ２）／Γ（Ｃｕ）の上限値は特に限定されるものではないが、Γ（Ｎ２）／Γ（Ｃｕ）を大きくするには、窒素ガスの分圧を大きくする、あるいは銅の堆積速度を小さくすることになる。窒素ガスの分圧を大きくするためには、アルゴンガスの分圧を小さくすることになるが、アルゴンガスの分圧を小さくすると銅のスパッタ収率が小さくなる。これは、スパッタ収率はイオン化されたガスの質量が大きい方が高いためである。一方、銅の堆積速度を小さくすることは生産性の低下を招く。このため、Γ（Ｎ２）／Γ（Ｃｕ）は、例えば２０００以下であることが好ましく、１０００以下であることがより好ましい。
【００３１】
なお、上述した窒化銅層の被成膜表面とは、窒化銅層を成膜する際の最表面部分を意味し、窒化銅層の成膜開始時であれば窒化銅層を成膜する下層、すなわち、透明基材または銅層の表面を意味する。また、窒化銅層の成膜開始後であれば成膜されている窒化銅層の最表面を意味する。
【００３２】
また、上述の（１）式のうち、窒化銅層の被成膜表面に入射する窒素分子数Γ（Ｎ２）は、以下の（２）式で求めることができる。
【００３３】
Γ（Ｎ２）＝ｐ／（２πｍｋＴ）０．５    ［個／（ｍ２ｓ）］  ・・・（２）
（２）式中各パラメータは、ｐ：窒素の分圧［Ｐａ］、ｍ：窒素分子の質量［ｋｇ］、ｋ：ボルツマン定数（１．３８×１０−２３［Ｊ／Ｋ］）、Ｔ：温度（Ｋ）を意味している。
【００３４】
上述の（１）式のうち窒化銅層の被成膜表面に堆積する銅の原子数（Γ（Ｃｕ））は、単位面積に堆積した銅の質量と成膜時間から算出することができる。具体的には以下の（３）式により算出することができる。
【００３５】
Γ（Ｃｕ）＝Ｗ・Ｎａ／（Ｍ・Ａ・ｔ）    ［個／（ｍ２ｓ）］  ・・・（３）
Ｗ：銅の質量  Ｎａ：アボガドロ数  Ｍ：銅の分子量  Ａ：成膜面積  ｔ：成膜時間
窒化銅層の厚さは特に限定されるものではないが、例えば２０ｎｍ以上であることが好ましく、３０ｎｍ以上であることがより好ましい。窒化銅層は、上述のように黒色をしており、銅層による光の反射を抑制する黒化層として機能するが、窒化銅層の厚さが薄い場合には、十分な黒色が得られず銅層による光の反射を十分に抑制できない場合がある。これに対して、窒化銅層の厚さを上記範囲とすることにより、銅層の反射をより確実に抑制できるため好ましい。
【００３６】
窒化銅層の厚さの上限値は特に限定されるものではないが、必要以上に厚くしても成膜に要する時間や、配線を形成する際のエッチングに要する時間が長くなり、コストの上昇を招くことになる。このため、窒化銅層の厚さは６０ｎｍ以下とすることが好ましく、５０ｎｍ以下とすることがより好ましい。
【００３７】
次に、本実施形態の導電性基板の構成例について説明する。
【００３８】
上述のように、本実施形態の導電性基板は透明基材と、銅層と、窒化銅層と、を備えている。この際、銅層と、窒化銅層と、を透明基材上に配置する際の積層の順番は特に限定されるものではない。また、銅層と、窒化銅層と、はそれぞれ複数層形成することもできる。なお、銅層表面での光の反射の抑制のため、銅層の表面のうち光の反射を特に抑制したい面に窒化銅層が配置されていることが好ましい。特に窒化銅層が銅層の表面に形成された積層構造を有することがより好ましい、すなわち、銅層は窒化銅層に挟まれた構造を有していることがより好ましい。
【００３９】
具体的な構成例について、図１、図２を用いて以下に説明する。図１、図２は、本実施形態の導電性基板の、透明基材、銅層、窒化銅層の積層方向と平行な面における断面図の例を示している。
【００４０】
例えば、図１（ａ）に示した導電性基板１０Ａのように、透明基材１１の一方の面１１ａ側に銅層１２と、窒化銅層１３と、を一層ずつその順に積層することができる。また、図１（ｂ）に示した導電性基板１０Ｂのように、透明基材１１の一方の面１１ａ側と、もう一方の面（他方の面）１１ｂ側と、にそれぞれ銅層１２Ａ、１２Ｂと、窒化銅層１３Ａ、１３Ｂと、を一層ずつその順に積層することができる。なお、銅層１２（１２Ａ、１２Ｂ）、及び、窒化銅層１３（１３Ａ、１３Ｂ）を積層する順は、図１（ａ）、（ｂ）の例に限定されず、透明基材１１側から窒化銅層１３（１３Ａ、１３Ｂ）、銅層１２（１２Ａ、１２Ｂ）の順に積層することもできる。
【００４１】
また、例えば窒化銅層を透明基材１１の１つの面側に複数層設けた構成とすることもできる。例えば図２（ａ）に示した導電性基板２０Ａのように、透明基材１１の一方の面１１ａ側に、第１の窒化銅層１３１と、銅層１２と、第２の窒化銅層１３２と、をその順に積層することができる。
【００４２】
この場合も透明基材１１の両面に銅層、第１の窒化銅層、第２の窒化銅層を積層した構成とすることができる。具体的には図２（ｂ）に示した導電性基板２０Ｂのように、透明基材１１の一方の面１１ａ側と、もう一方の面（他方の面）１１ｂ側と、にそれぞれ第１の窒化銅層１３１Ａ、１３１Ｂと、銅層１２Ａ、１２Ｂと、第２の窒化銅層１３２Ａ、１３２Ｂと、をその順に積層できる。
【００４３】
なお、図１（ｂ）、図２（ｂ）において、透明基材の両面に銅層と、窒化銅層と、を積層した場合において、透明基材１１を対称面として透明基材１１の上下に積層した層が対称になるように配置した例を示したが、係る形態に限定されるものではない。例えば、図２（ｂ）において、透明基材１１の一方の面１１ａ側の構成を図１（ａ）の構成と同様に、銅層１２と、窒化銅層１３と、をその順に積層した形態とし、透明基材１１の上下に積層した層を非対称な構成としてもよい。
【００４４】
ここまで、本実施形態の導電性基板について説明してきたが、本実施形態の導電性基板においては、透明基材上に銅層と、黒化層として機能する窒化銅層と、を設けているため、銅層による光の反射を抑制することができる。
【００４５】
本実施形態の導電性基板の光の反射の程度については特に限定されるものではないが、例えば本実施形態の導電性基板は、波長４００ｎｍ以上７００ｎｍ以下の光の反射率の平均は５５％以下であることが好ましく、４０％以下であることがより好ましい。波長４００ｎｍ以上７００ｎｍ以下の光の反射率の平均は３０％以下であることがより好ましく、２０％以下であることが特に好ましい。これは波長４００ｎｍ以上７００ｎｍ以下の光の反射率の平均が５５％以下の場合、例えばタッチパネル用の導電性基板として用いた場合でもディスプレイの視認性の低下を特に抑制できるためである。
【００４６】
反射率の測定は、窒化銅層に光を照射するようにして測定を行うことができる。すなわち、導電性基板に含まれる銅層及び窒化銅層のうち、窒化銅層側から測定を行うことができる。
【００４７】
具体的には例えば図１（ａ）のように透明基材１１の一方の面１１ａに銅層１２、窒化銅層１３の順に積層した場合、窒化銅層１３に光を照射できるように、図中Ａで示した表面側から測定できる。
【００４８】
また、図１（ａ）の場合と銅層１２と窒化銅層１３との配置を換え、透明基材１１の一方の面１１ａに窒化銅層１３、銅層１２の順に積層した場合、窒化銅層１３に光を照射できるように、透明基材１１の面１１ｂ側から反射率を測定できる。
【００４９】
なお、後述のように導電性基板は銅層及び窒化銅層をエッチングすることにより配線を形成できるが、上記反射率は導電性基板のうち透明基材を除いた場合に最表面に配置されている窒化銅層の、光が入射する側の表面における反射率を示している。このため、エッチング処理前、または、エッチング処理を行った後であれば、銅層及び窒化銅層が残存している部分での測定値が上記範囲を満たしていることが好ましい。
【００５０】
なお、光の反射率の平均とは、４００ｎｍ以上７００ｎｍ以下の範囲内で波長を変化させて測定を行った際の測定結果の平均値を意味している。測定の際、波長を変化させる幅は特に限定されないが、例えば、１０ｎｍ毎に波長を変化させて上記波長範囲の光について測定を行うことが好ましく、１ｎｍ毎に波長を変化させて上記波長範囲の光について測定を行うことがより好ましい。
【００５１】
本実施形態の導電性基板は上述のように例えばタッチパネル用の導電性基板として好ましく用いることができる。この場合導電性基板にはメッシュ状の配線を備えた構成とすることができる。
【００５２】
メッシュ状の配線を備えた導電性基板は、ここまで説明した本実施形態の導電性基板の銅層及び窒化銅層をエッチングすることにより得ることができる。
【００５３】
例えば、二層の配線によりメッシュ状の配線とすることができる。具体的な構成例を図３に示す。図３はメッシュ状の配線を備えた導電性基板３０を銅層、窒化銅層の積層方向の上面側から見た図を示している。図３に示した導電性基板３０は、透明基材１１と、図中Ｘ軸方向に平行な複数の配線３１ＡとＹ軸方向に平行な配線３１Ｂとを有している。なお、配線３１Ａ、３１Ｂは銅層をエッチングして形成されており、該配線３１Ａ、３１Ｂの上面および／または下面には図示しない黒化層である窒化銅層が形成されている。また、窒化銅層は配線３１Ａ、３１Ｂと同じ形状にエッチングされている。
【００５４】
透明基材１１と配線３１Ａ、３１Ｂとの配置は特に限定されない。透明基材１１と配線との配置の構成例を図４（ａ）、（ｂ）に示す。図４（ａ）、（ｂ）は図３のＡ−Ａ´線での断面図に当たる。
【００５５】
まず、図４（ａ）に示したように、透明基材１１の上下面にそれぞれ配線３１Ａ、３１Ｂが配置されていてもよい。なお、この場合、配線３１Ａ、３１Ｂの上面には、配線と同じ形状にエッチングされた窒化銅層（黒化層）３２Ａ、３２Ｂが配置されている。
【００５６】
また、図４（ｂ）に示したように、１組の透明基材１１を用い、一方の透明基材１１を挟んで上下面に配線３１Ａ、３１Ｂを配置し、かつ、一方の配線３１Ｂは透明基材１１間に配置されてもよい。この場合も、配線３１Ａ、３１Ｂの上面には配線と同じ形状にエッチングされた窒化銅層（黒化層）３２Ａ、３２Ｂが配置されている。なお、既述のように、窒化銅層と、銅層との配置は限定されるものではない。このため、図４（ａ）、（ｂ）いずれの場合でも窒化銅層３２Ａ、３２Ｂと配線３１Ａ、３１Ｂの配置は上下を逆にすることもできる。また、例えば窒化銅層を複数層設けることもできる。
【００５７】
ただし、黒化層は銅層表面のうち光の反射を特に抑制したい面に配置されていることが好ましい。このため、図４（ｂ）に示した導電性基板において、例えば、図中下面側から光の反射を抑制する必要がある場合には、窒化銅層３２Ｂの位置と、配線３１Ｂの位置とを逆にすることが好ましい。また、窒化銅層３２Ｂに加えて、配線３１Ｂと透明基材１１との間に窒化銅層をさらに設けてもよい。
【００５８】
図３及び図４（ａ）に示したメッシュ状の配線を有する導電性基板は例えば、図１（ｂ）、図２（ｂ）のように透明基材１１の両面に銅層１２Ａ、１２Ｂと、窒化銅層１３Ａ、１３Ｂ（１３１Ａ、１３２Ａ、１３１Ｂ、１３２Ｂ）と、を備えた導電性基板から形成することができる。
【００５９】
図１（ｂ）の導電性基板を用いて形成した場合を例に説明すると、まず、透明基材１１の一方の面１１ａ側の銅層１２Ａ及び窒化銅層１３Ａを、図１（ｂ）中Ｘ軸方向に平行な複数の線状のパターンが所定の間隔をあけて配置されるようにエッチングを行う。図１（ｂ）中のＸ軸方向とは、図１（ｂ）中の各層の幅方向と平行な方向を意味している。
【００６０】
そして、透明基材１１のもう一方の面１１ｂ側の銅層１２Ｂ及び窒化銅層１３Ｂを図１（ｂ）中Ｙ軸方向と平行な複数の線状のパターンが所定の間隔をあけて配置されるようにエッチングを行う。なお、図１（ｂ）中のＹ軸方向は、紙面と垂直な方向を意味している。
【００６１】
以上の操作により図３、図４（ａ）に示したメッシュ状の配線を有する導電性基板を形成することができる。なお、透明基材１１の両面のエッチングは同時に行うこともできる。すなわち、銅層１２Ａ、１２Ｂ、窒化銅層１３Ａ、１３Ｂのエッチングは同時に行ってもよい。
【００６２】
図３に示したメッシュ状の配線を有する導電性基板は、図１（ａ）または図２（ａ）に示した導電性基板を２枚用いることにより形成することもできる。図１（ａ）の導電性基板を用いた場合を例に説明すると、図１（ａ）に示した導電性基板２枚についてそれぞれ、銅層１２及び窒化銅層１３を、Ｘ軸方向と平行な複数の線状のパターンが所定の間隔をあけて配置されるようにエッチングを行う。そして、上記エッチング処理により各導電性基板に形成した線状のパターンが互いに交差するように向きをあわせて２枚の導電性基板を貼り合せることによりメッシュ状の配線を備えた導電性基板とすることができる。２枚の導電性基板を貼り合せる際に貼り合せる面は特に限定されるものではなく、図４（ｂ）のように銅層１２等が積層された図１（ａ）における面Ａと、銅層１２等が積層されていない図１（ａ）における面１１ｂとを貼り合せてもよい。
【００６３】
なお、黒化層は銅層表面のうち光の反射を特に抑制したい面に配置されていることが好ましい。このため、図４（ｂ）に示した導電性基板において、図中下面側から光の反射を抑制する必要がある場合には、窒化銅層３２Ｂの位置と、配線３１Ｂの位置とを逆に配置することが好ましい。また、窒化銅層３２Ｂに加えて、配線３１Ｂと透明基材１１との間に窒化銅層をさらに設けてもよい。
【００６４】
また、例えば透明基材１１の銅層１２等が積層されていない図１（ａ）における面１１ｂ同士を貼り合せて断面が図４（ａ）に示した構造となるように貼り合せてもよい。
【００６５】
なお、図３、図４に示したメッシュ状の配線を有する導電性基板における配線の幅や、配線間の距離は特に限定されるものではなく、例えば、配線に流す電流量等に応じて選択することができる。
【００６６】
このように２層の配線から構成されるメッシュ状の配線を有する導電性基板は、例えば投影型静電容量方式のタッチパネル用の導電性基板として好ましく用いることができる。
（導電性基板の製造方法）
次に本実施形態の導電性基板の製造方法の構成例について説明する。
【００６７】
本実施形態の導電性基板の製造方法は、
透明基材を準備する透明基材準備工程と、
透明基材の少なくとも一方の面側に銅を堆積する成膜手段により銅層を形成する銅層形成工程と、
透明基材の少なくとも一方の面側に窒化銅を堆積する成膜手段により窒化銅層を成膜する窒化銅層形成工程と、を有することが好ましい。
【００６８】
そして、銅層形成工程と、窒化銅層形成工程と、は減圧雰囲気下において実施することが好ましい。
【００６９】
以下に本実施形態の導電性基板の製造方法について説明するが、以下に説明する点以外については上述の導電性基板の場合と同様の構成とすることができるため説明を省略している。
【００７０】
上述のように、本実施形態の導電性基板においては、銅層と、窒化銅層と、を透明基材上に配置する際の積層の順番は特に限定されるものではない。また、銅層と、窒化銅層と、はそれぞれ複数層形成することもできる。このため、上記銅層形成工程と、窒化銅層形成工程と、を実施する順番や、実施する回数については特に限定されるものではなく、形成する導電性基板の構造に合わせて任意の回数、タイミングで実施することができる。
【００７１】
透明基材を準備する工程は、例えば可視光を透過する絶縁体フィルムや、ガラス基板等により構成された透明基材を準備する工程であり、具体的な操作は特に限定されるものではない。例えば後段の工程での各工程に供するため必要に応じて任意のサイズに切断等を行うことができる。
【００７２】
次に銅層形成工程について説明する。
【００７３】
銅層は既述のように、乾式めっき法を用いて銅層を形成することが好ましい。また銅層をより厚くする場合には、乾式めっき後に湿式めっき法を用いることが好ましい。
【００７４】
このため、銅層形成工程は、例えば乾式めっき法により銅薄膜層を形成する工程を有することができる。また、銅層形成工程は、乾式めっき法により銅薄膜層を形成する工程と、該銅薄膜層を給電層として、湿式めっき法により銅めっき層を形成する工程と、を有していてもよい。
【００７５】
上述のように乾式めっき法のみ、又は乾式めっき法と湿式めっき法とを組み合わせて銅層を形成することにより透明基材または窒化銅層上に接着剤を介さずに直接銅層を形成できるため好ましい。
【００７６】
乾式めっき法としては特に限定されるものではないが、例えばスパッタリング法、イオンプレーティング法や蒸着法等を好ましく用いることができる。特に、銅薄膜層の形成に用いる乾式めっき法としては、膜厚の制御が容易であることから、スパッタリング法を用いることがより好ましい。すなわち、銅層形成工程における銅を堆積させる成膜手段はスパッタリング成膜手段（スパッタリング成膜法）であることが好ましい。
【００７７】
銅薄膜層は例えばロール・ツー・ロールスパッタリング装置５０を用いて好適に成膜することができる。
【００７８】
ロール・ツー・ロールスパッタリング装置を用いた場合を例に銅薄膜層を形成する工程を説明する。
【００７９】
図５はロール・ツー・ロールスパッタリング装置５０の一構成例を示している。
【００８０】
ロール・ツー・ロールスパッタリング装置５０は、その構成部品のほとんどを収納した筐体５１を備えている。
【００８１】
図５において筐体５１の形状は直方体形状として示しているが、筐体５１の形状は特に限定されるものではなく、内部に収容する装置や、設置場所、耐圧性能等に応じて任意の形状とすることができる。例えば筐体５１の形状は円筒形状とすることもできる。
【００８２】
ただし、成膜開始時に成膜に関係ない残留ガスを除去するため、筐体５１内部は１０−４Ｐａ以下まで減圧できることが好ましく、１０−３Ｐａ以下まで減圧できることがより好ましい。なお、筐体５１内部全てが上記圧力まで減圧できる必要はなく、スパッタリングを行う、後述するキャンロール５３が配置された図中下側の領域のみが上記圧力まで減圧できるように構成することもできる。
【００８３】
筐体５１内には、銅薄膜層を成膜する基材を供給する巻出ロール５２、キャンロール５３、スパッタリングカソード５４ａ〜５４ｄ、前フィードロール５５ａ、後フィードロール５５ｂ、テンションロール５６ａ、５６ｂ、巻取ロール５７を配置することができる。また、銅薄膜層を成膜する基材の搬送経路上には、上記各ロール以外に任意にガイドロール５８ａ〜５８ｈや、ヒーター６１等を設けることもできる。
【００８４】
巻出ロール５２、キャンロール５３、前フィードロール５５ａ、巻取ロール５７にはサーボモータによる動力を備えることができる。巻出ロール５２、巻取ロール５７は、パウダークラッチ等によるトルク制御によって銅薄膜層を成膜する基材の張力バランスが保たれるようになっている。
【００８５】
キャンロール５３の構成についても特に限定されないが、例えばその表面が硬質クロムめっきで仕上げられ、その内部には筐体５１の外部から供給される冷媒や温媒が循環し、略一定の温度に調整できるように構成されていることが好ましい。
【００８６】
テンションロール５６ａ、５６ｂは例えば、表面が硬質クロムめっきで仕上げられ張力センサーが備えられていることが好ましい。
【００８７】
また、前フィードロール５５ａや、後フィードロール５５ｂや、ガイドロール５８ａ〜５８ｈについても表面が硬質クロムめっきで仕上げられていることが好ましい。
【００８８】
スパッタリングカソード５４ａ〜５４ｄは、マグネトロンカソード式でキャンロール５３に対向して配置することが好ましい。スパッタリングカソード５４ａ〜５４ｄのサイズは特に限定されないが、スパッタリングカソード５４ａ〜５４ｄの銅薄膜層を成膜する基材の巾方向の寸法は、銅薄膜層を成膜する基材の巾より広いことが好ましい。
【００８９】
銅薄膜層を成膜する基材は、ロール・ツー・ロール真空成膜装置であるロール・ツー・ロールスパッタリング装置５０内を搬送されて、キャンロール５３に対向するスパッタリングカソード５４ａ〜５４ｄで銅薄膜層が成膜される。
【００９０】
ロール・ツー・ロールスパッタリング装置５０を用いて銅薄膜層を成膜する場合、銅ターゲットをスパッタリングカソード５４ａ〜５４ｄに装着し、銅薄膜層を成膜する基材を巻出ロール５２にセットした装置内を真空ポンプ６０ａ、６０ｂにより真空排気する。そしてその後、アルゴン等のスパッタリングガスを気体供給手段５９により筐体５１内に導入する。この際、スパッタリングガスの流量と、真空ポンプ６０ｂと筐体５１との間に設けられた圧力調整バルブの開度と、を調整して装置内を例えば０．１３Ｐａ以上１．３Ｐａ以下に保持し、成膜を実施することが好ましい。
【００９１】
この状態で、巻出ロール５２から基材を例えば毎分１ｍ以上２０ｍ以下の速さで搬送しながら、スパッタリングカソード５４ａ〜５４ｄに接続したスパッタリング用直流電源より電力を供給してスパッタリング放電を行う。これにより基材上に所望の銅薄膜層を連続成膜することができる。
【００９２】
湿式めっき法により銅めっき層を形成する工程における条件、すなわち、電気めっき処理の条件は、特に限定されるものではなく、常法による諸条件を採用すればよい。例えば、銅めっき液を入れためっき槽に銅薄膜層を形成した基材を供給し、電流密度や、基材の搬送速度を制御することによって、銅めっき層を形成できる。
【００９３】
次に、窒化銅層形成工程について説明する。
【００９４】
窒化銅層形成工程は既述のように、透明基材の少なくとも一方の面側に窒化銅を堆積する成膜手段により窒化銅層を成膜する工程である。窒化銅層形成工程における窒化銅を堆積する成膜手段は特に限定されるものではないが、例えば、スパッタリング成膜手段（スパッタリング成膜法）であることが好ましい。
【００９５】
また、窒化銅層形成工程は、窒化銅層の被成膜表面に入射する窒素分子数（Γ（Ｎ２））と、窒化銅層の被成膜表面に堆積する銅の原子数（Γ（Ｃｕ））とが、（１）式を満たすようにして行うことが好ましい。
【００９６】
３０≦Γ（Ｎ２）／Γ（Ｃｕ）  ・・・（１）
これは、Γ（Ｎ２）／Γ（Ｃｕ）が３０未満では、窒化銅層の黒化が不十分となり、黒化層としての機能を十分に果たせず、導電性基板の反射率を十分に低減できない場合があるためである。このため、上述のように、Γ（Ｎ２）／Γ（Ｃｕ）は３０以上が好ましく、５０以上がより好ましい。
【００９７】
Γ（Ｎ２）／Γ（Ｃｕ）の上限値は特に限定されるものではないが、Γ（Ｎ２）／Γ（Ｃｕ）を大きくするには、窒素ガスの分圧を大きくする、あるいは銅の堆積速度を小さくすることになる。窒素ガスの分圧を大きくするためには、アルゴンガスの分圧を小さくすることになるが、アルゴンガスの分圧を小さくすると銅のスパッタ収率が小さくなる。これは、スパッタ収率はイオン化されたガスの質量が大きい方が高いためである。一方、銅の堆積速度を小さくすることは生産性の低下を招く恐れがある。このため、Γ（Ｎ２）／Γ（Ｃｕ）は、例えば２０００以下であることが好ましく、１０００以下であることがより好ましい。
【００９８】
Γ（Ｎ２）、Γ（Ｃｕ）については既に説明したため、ここでは説明を省略する。
【００９９】
窒化銅層は例えば上述のロール・ツー・ロールスパッタリング装置５０を用いて好適に成膜することができる。ロール・ツー・ロールスパッタリング装置の構成については既述のため、ここでは説明を省略する。
【０１００】
ロール・ツー・ロールスパッタリング装置５０を用いて窒化銅層を成膜する場合、銅ターゲットをスパッタリングカソード５４ａ〜５４ｄに装着し、窒化銅層を成膜する基材を巻出ロール５２にセットした装置内を真空ポンプ６０ａ、６０ｂにより真空排気する。そしてその後、アルゴンと、窒素とからなるスパッタリングガスを気体供給手段５９により筐体５１内に導入する。この際、スパッタリングガスの流量と、真空ポンプ６０ｂと筐体５１との間に設けられた圧力調整バルブの開度と、を調整して装置内を例えば０．１３Ｐａ以上１３Ｐａ以下に保持し、成膜を実施することが好ましい。
【０１０１】
なお、この際、上述のようにΓ（Ｎ２）／Γ（Ｃｕ）が所定の範囲を充足するように、窒素の分圧を調整することが好ましい。
【０１０２】
この状態で、巻出ロール５２から基材を例えば毎分０．５〜１０ｍ程度の速さで搬送しながら、スパッタリングカソード５４ａ〜５４ｄに接続したスパッタリング用直流電源より電力を供給してスパッタリング放電を行う。これにより基材上に所望の窒化銅層を連続成膜することができる。
【０１０３】
そして、ここで説明した導電性基板の製造方法により得られる導電性基板は、既述の導電性基板と同様に、銅層は厚さが１００ｎｍ以上であることが好ましく、１５０ｎｍ以上とすることがより好ましい。また、銅層の厚さの上限値は特に限定されないが、７００ｎｍ以下であることが好ましく、２００ｎｍ以下であることがより好ましい。
【０１０４】
また、ここで説明した導電性基板の製造方法により得られる導電性基板においても、窒化銅層の厚さは特に限定されるものではないが、例えば２０ｎｍ以上であることが好ましく、３０ｎｍ以上とすることがより好ましい。窒化銅層の厚さの上限値は特に限定されるものではないが、６０ｎｍ以下とすることが好ましく、５０ｎｍ以下とすることがより好ましい。
【０１０５】
さらに、ここで説明した導電性基板の製造方法により得られる導電性基板は、波長４００ｎｍ以上７００ｎｍ以下の光の反射率の平均は５５％以下であることが好ましく、４０％以下であることがより好ましい。特に３０％以下であることがより好ましく、２０％以下であることが特に好ましい。
【０１０６】
そして、ここで説明した導電性基板の製造方法により得られる導電性基板は、メッシュ状の配線を備えた導電性基板とすることができる。この場合、上述の工程に加えて、銅層と、窒化銅層と、をエッチングすることにより、配線を形成するエッチング工程をさらに有することができる。
【０１０７】
係るエッチング工程は例えば、まず、エッチングにより除去する部分に対応した開口部を有するレジストを、導電性基板の最表面に形成する。図１（ａ）に示した導電性基板の場合、導電性基板に配置した窒化銅層１３の露出した面Ａ上にレジストを形成することができる。なお、エッチングにより除去する部分に対応した開口部を有するレジストの形成方法は特に限定されないが、例えばフォトリソグラフィー法により形成することができる。
【０１０８】
次いで、レジスト上面からエッチング液を供給することにより、銅層１２、窒化銅層１３のエッチングを実施することができる。
【０１０９】
なお、図１（ｂ）のように透明基材１１の両面に銅層、窒化銅層を配置した場合には、導電性基板の最表面Ａ及びＢにそれぞれ所定の形状の開口部を有するレジストを形成し、透明基材１１の両面に形成した銅層、窒化銅層を同時にエッチングしてもよい。
【０１１０】
また、透明基材１１の両側に形成された銅層及び窒化銅層について、一方の側ずつエッチング処理を行うこともできる。すなわち、例えば、銅層１２Ａ及び窒化銅層１３Ａのエッチングを行った後に、銅層１２Ｂ及び窒化銅層１３Ｂのエッチングを行うこともできる。
【０１１１】
窒化銅層は銅層と同様のエッチング液への反応性を示すことから、エッチング工程において用いるエッチング液は特に限定されるものではなく、一般的に銅層のエッチングに用いられるエッチング液を好ましく用いることができる。エッチング液としては例えば、塩化第二鉄と、塩酸と、の混合水溶液をより好ましく用いることができる。エッチング液中の塩化第二鉄と、塩酸との含有量は特に限定されるものではないが例えば、塩化第二鉄を５重量％以上５０重量％以下の割合で含むことが好ましく、１０重量％以上３０重量％以下の割合で含むことがより好ましい。また、エッチング液は例えば、塩酸を１重量％以上５０重量％以下の割合で含むことが好ましく、１重量％以上２０重量％以下の割合で含むことがより好ましい。なお、残部については水とすることができる。
【０１１２】
エッチング液は室温で用いることもできるが、反応性を高めるため加温していること好ましく、例えば４０℃以上５０℃以下に加熱して用いることが好ましい。
【０１１３】
上述したエッチング工程により得られるメッシュ状の配線の具体的な形態については、既述のとおりであるため、ここでは説明を省略する。
【０１１４】
また、既述のように、図１（ａ）、図２（ａ）に示した透明基材１１の一方の面側に銅層、窒化銅層を有する導電性基板を２枚貼り合せてメッシュ状の配線を備えた導電性基板とする場合には、導電性基板を貼り合せる工程をさらに設けることができる。この際、２枚の導電性基板を貼り合せる方法は特に限定されるものではなく、例えば接着剤等を用いて接着することができる。
【０１１５】
以上に本実施形態の導電性基板及び導電性基板の製造方法について説明した。係る導電性基板によれば、銅層と窒化銅層とがエッチング液に対してほぼ同じ反応性を示すことから、容易に所望の配線を形成することができる。また、窒化銅層は黒色であるため黒化層として機能し、銅層による光の反射を抑制することができ、例えばタッチパネル用の導電性基板とした場合に、視認性の低下を抑制することができる。
【実施例】
【０１１６】
以下に、本発明の実施例及び比較例によって本発明をさらに詳細に説明するが、本発明は、これらの実施例によって、なんら限定されるものではない。
（評価方法）
（１）反射率
以下の各実験例において作製した導電性基板について反射率の測定を行った。
【０１１７】
測定は、紫外可視分光光度計（株式会社  島津製作所製  型式：ＵＶ−２５５０）に反射率測定ユニットを設置して行った。
【０１１８】
各実験例で図２（ａ）の構造を有する導電性基板を作製したが、反射率の測定は図２（ａ）における第２の窒化銅層１３２の外部に露出した面に対して入射角５°、受光角５°として、波長４００ｎｍ以上７００ｎｍ以下の範囲の光を照射して実施した。なお、導電性基板に照射した光は、４００ｎｍ以上７００ｎｍ以下の範囲内で、１ｎｍ毎に波長を変化させて測定を行い、測定結果の平均を該導電性基板の反射率の平均とした。
（試料の作製条件）
以下に各実験例における導電性基板の製造条件を示す。
［実施例１］
図２（ａ）に示した構造を有する導電性基板を作製した。
【０１１９】
まず、幅５００ｍｍ、厚さ１００μｍのポリエチレンテレフタレート樹脂（ＰＥＴ）製の透明基材を図５に示したロール・ツー・ロールスパッタリング装置５０にセットした。
【０１２０】
次にロール・ツー・ロールスパッタリング装置５０のヒーター６１を１００℃に加熱し、透明基材を加熱し、基材中に含まれる水分を除去した。
【０１２１】
続いて筐体５１内を１×１０−４Ｐａまで排気した後、アルゴンガスを３００ｓｃｃｍ、窒素ガスを２００ｓｃｃｍで導入し、筐体５１内の圧力が２Ｐａになるように調整した。そして、透明基材を巻出ロール５２から毎分２ｍの速さで搬送しながら、スパッタリングカソード５４ａ〜５４ｄに接続したスパッタリング用直流電源より電力を供給し、スパッタリング放電を行い、基材上に所望の窒化銅層を連続成膜した。係る操作により透明基材上に第１の窒化銅１３１を厚さ４０ｎｍ形成した。
【０１２２】
続いて、ロール・ツー・ロールスパッタリング装置５０の筐体５１内にアルゴンガスのみを導入し、圧力が０．３Ｐａになるように調整した点以外は第１の窒化銅層の場合と同様にして第１の窒化銅層の上面に銅層を厚さ２００ｎｍ形成した。
【０１２３】
そして再度、第１の窒化銅層１３１と同条件で銅層１２の上面に第２の窒化銅層１３２を形成した。
【０１２４】
作製した導電性基板の反射率を、第２の窒化銅層１３２の露出している面側、すなわち、銅層１２と対向していない面側から光を照射して、波長４００ｎｍ以上７００ｎｍ以下の光の反射率の平均を測定したところ反射率の平均は１７．９％であった。
【０１２５】
また、第１の窒化銅層１３１、第２の窒化銅層１３２を成膜したときのΓ（Ｎ２）／Γ（Ｃｕ）は、８２であった。
［実施例２〜１２］
第１の窒化銅層１３１、第２の窒化銅層１３２を成膜する際のΓ（Ｎ２）／Γ（Ｃｕ）、及び、筐体５１内の圧力、窒化銅層成膜時の透明基材の搬送速度、第１の窒化銅層１３１、第２の窒化銅層１３２の膜厚を表１に示した値にした点以外は実験例１と同様にして導電性基板を作製した。なお、いずれの例においても第１の窒化銅層１３１を成膜する際と、第２の窒化銅層１３２を成膜する際と、で成膜条件は同じにして窒化銅層の成膜を行っている。また、いずれの例においても銅層は実施例１と同じ条件で成膜している。
【０１２６】
実施例１〜１２の窒化銅層を成膜する際の成膜条件、窒化銅層、銅層の膜厚、及び、得られた導電性基板の反射率の測定結果を表１に示す。また、第１、第２の窒化銅層成膜時のΓ（Ｎ２）／Γ（Ｃｕ）と、反射率との関係を図６に示す。なお、図６においては、形成した窒化銅層の膜厚毎にプロットのマークを変更している。
【０１２７】
【表１】
2015118743.tif 000003
表１、図６に示した結果によると、実施例１〜１２の試料においては、反射率の平均は約５０％以下となっており、窒化銅層が反射抑制効果を有することを確認できた。特に実施例１〜１０の試料については反射率が４０％以下となっており、窒化銅層がより高い反射抑制効果を示していることが確認できた。
【０１２８】
そして、図６に示した結果によると、窒化銅層が一定以上の膜厚を有している場合、窒化銅層の膜厚によらず、Γ（Ｎ２）／Γ（Ｃｕ）と、反射率とは一定の相関関係を示していることが分かる。
【０１２９】
ただし、窒化銅層の膜厚が１０ｎｍである実施例１２においては、窒化銅層を成膜したときのΓ（Ｎ２）／Γ（Ｃｕ）から期待される反射率と比較して反射率が高くなっていることが分かる。このことから、窒化銅層の膜厚は１０ｎｍより厚いことが好ましいことが確認できた。
【０１３０】
また、特にタッチパネルの用途等で用いる場合、反射率は４０％以下であることがより好ましい。このため、上記実験結果から、窒化銅層を成膜するときのΓ（Ｎ２）／Γ（Ｃｕ）は２０より大きいことがより好ましいことを確認できた。
【０１３１】
なお、実験例１〜１２のいずれの導電性基板についても、塩化第二鉄１０重量％と、塩酸１０重量％と、残部が水と、からなるエッチング液に１分間浸漬したところ、第１、第２の窒化銅層、及び、銅層が溶解することを確認できた。
【符号の説明】
【０１３２】
１０Ａ、１０Ｂ、２０Ａ、２０Ｂ、３０                      導電性基板
１１                                                      透明基材
１２、１２Ａ、１２Ｂ                                      銅層
１３、１３Ａ、１３Ｂ、１３１、１３２、１３１Ａ、１３１Ｂ、１３２Ａ、１３２Ｂ、３２Ａ、３２Ｂ                                              窒化銅層
３１Ａ、３１Ｂ                                            配線
【図１】
2015118743.tif 000004
【図２】
2015118743.tif 000005
【図３】
2015118743.tif 000006
【図４】
2015118743.tif 000007
【図５】
2015118743.tif 000008
【図６】
2015118743.tif 000009